(57)【要約】【課題】　劣化を抑えることができる発光素子の提供を課題とし、さらに該発光素子を表示素子として用いることで、消費電力を抑え、なおかつ信頼性を向上させることができる発光装置及び発光装置の作製方法の提供を課題とする。【解決手段】　発光素子の発光層におけるドーパントの濃度が０．１ｗｔ％以上０．４ｗｔ％以下であり、陽極と、開口部を有する感光性の有機樹脂膜とが、第１のパッシベーション膜上に設けられており、陽極と、陰極と、発光層とが開口部において重なっており、有機樹脂膜と、陰極とが、第２のパッシベーション膜で覆われていることを特徴とする発光装置。【選択図】　図３
2004134397.tif 000002
【特許請求の範囲】
【請求項１】
　発光素子が設けられた発光装置であって、
　前記発光素子は、陽極と、陰極と、前記陽極と前記陰極の間に設けられた発光層とを有し、
　前記発光層におけるドーパントの濃度が０．１ｗｔ％以上０．４ｗｔ％以下であり、
　前記発光素子は、第１のパッシベーション膜と、第２のパッシベーション膜の間に設けられていることを特徴とする発光装置。
【請求項２】
　発光素子が設けられた発光装置であって、
　前記発光素子は、陽極と、陰極と、前記陽極と前記陰極の間に設けられた発光層とを有し、
　前記発光層におけるドーパントの濃度が０．１ｗｔ％以上０．４ｗｔ％以下であり、
　前記陽極と、開口部を有する感光性の有機樹脂膜とが、第１のパッシベーション膜上に設けられており、
　前記陽極と、前記陰極と、前記発光層とが前記開口部において重なっており、
　前記有機樹脂膜と、前記陰極とが、第２のパッシベーション膜で覆われていることを特徴とする発光装置。
【請求項３】
　請求項２において、
　前記有機樹脂膜の、前記開口部における断面が描いている曲線の曲率半径が、０．２〜２μｍであることを特徴とする発光装置。
【請求項４】
　請求項２または請求項３において、
　前記有機樹脂膜は、ポジ型の感光性を有することを特徴とする発光装置。
【請求項５】
　請求項２において、
　前記有機樹脂膜は、ネガ型の感光性を有することを特徴とする発光装置。
【請求項６】
　請求項１乃至請求項５のいずれか１項において、
　前記第１または第２のパッシベーション膜は、窒化炭素膜またはＲＦスパッタ法で形成された窒化珪素膜であることを特徴とする発光装置。
【請求項７】
　請求項１乃至請求項５のいずれか１項において、
　前記第１または第２のパッシベーション膜は、ＤＬＣ、ボロンナイトライドまたはアルミナを含むことを特徴とする発光装置。
【請求項８】
　請求項１乃至請求項７のいずれか１項において、
　前記発光装置は、前記発光素子に供給する電流を制御するトランジスタを有し、
　前記トランジスタを飽和領域で動作させることを特徴とする発光装置。
【請求項９】
　請求項１乃至請求項８のいずれか１項において、
　前記発光素子は、初期の真性輝度を３２０ｃｄ／ｍｍ2とし、なおかつデューティー比を７０％として、１００時間点灯させたときの真性輝度の低下量が、前記初期の真性輝度の約１０％以下であることを特徴とする発光装置。
【請求項１０】
　請求項１乃至請求項９のいずれか１項において、
　前記発光素子は、初期の真性輝度を３２０ｃｄ／ｍｍ2とし、なおかつデューティー比を７０％として、１０００時間点灯させたときの真性輝度の低下量が、前記初期の真性輝度の約２０％以下であることを特徴とする発光装置。
【請求項１１】
　請求項１乃至請求項８のいずれか１項において、
　前記発光装置は、前記発光素子に供給する電流を制御するトランジスタを有し、
　前記発光素子と前記トランジスタは共に発光装置の画素部に複数設けられており、
　前記画素部は基板上に形成されており、
　デューティー比を７０％としたときの前記発光素子の輝度を２００ｎｔとすると、前記基板のうち、画素部と重なる部分の温度が４０℃以下であることを特徴とする発光装置。
【請求項１２】
　請求項１乃至請求項８のいずれか１項において、
　前記発光装置は、前記発光素子に供給する電流を制御するトランジスタを有し、
　前記発光素子と前記トランジスタは共に発光装置の画素部に複数設けられており、
　前記画素部は基板上に形成されており、
　デューティー比を７０％としたときの前記発光素子及び前記トランジスタの消費電力を６００ｍＷとすると、前記基板のうち、画素部と重なる部分の温度が４０℃以下であることを特徴とする発光装置。
【請求項１３】
　請求項１乃至請求項８のいずれか１項において、
　前記発光装置は、前記発光素子に供給する電流を制御するトランジスタを有し、
　前記発光素子と前記トランジスタは共に発光装置の画素部に複数設けられており、
　前記画素部は基板上に形成されており、
　デューティー比を７０％としたときの前記発光素子の輝度を１３０ｎｔとすると、前記基板のうち、画素部と重なる部分の温度が３５℃以下であることを特徴とする発光装置。
【請求項１４】
　請求項１乃至請求項８のいずれか１項において、
　前記発光装置は、前記発光素子に供給する電流を制御するトランジスタを有し、
　前記発光素子と前記トランジスタは共に発光装置の画素部に複数設けられており、
　前記画素部は基板上に形成されており、
　デューティー比を７０％としたときの前記発光素子及び前記トランジスタの消費電力を４００ｍＷとすると、前記基板のうち、画素部と重なる部分の温度が３５℃以下であることを特徴とする発光装置。
【請求項１５】
　陽極と、陰極と、前記陽極と前記陰極の間に設けられた発光層とを有する発光素子を備えた発光装置の作製方法であって、
　第１のパッシベーション膜上に前記陽極を形成した後、感光性の有機樹脂膜を成膜し、
　露光により、前記感光性の有機樹脂膜の一部に開口部を形成することで、前記陽極の一部を露出させ、
　前記開口部を有する有機樹脂膜に、真空雰囲気下において加熱処理を施し、
　前記開口部を有する有機樹脂膜と、前記陽極上に、ドーパントの濃度が０．１ｗｔ％以上０．４ｗｔ％以下である発光層を成膜し、
　前記発光層の上に前記陰極を形成し、
　前記陽極と、前記陰極と、前記発光層とが前記開口部において重なっており、
　前記開口部を有する有機樹脂膜と、前記陰極とを、第２のパッシベーション膜で覆うことを特徴とする発光装置の作製方法。
【請求項１６】
　請求項１５において、
　前記真空雰囲気下とは、３×１０-7Ｔｏｒｒ以下であることを特徴とする発光装置の作製方法。
【請求項１７】
　請求項１５または請求項１６において、
　前記第１または第２のパッシベーション膜は、窒化炭素膜またはＲＦスパッタ法で形成された窒化珪素膜であることを特徴とする発光装置の作製方法。
【請求項１８】
　請求項１５または請求項１６において、
　前記第１または第２のパッシベーション膜は、ＤＬＣ、ボロンナイトライドまたはアルミナを含むことを特徴とする発光装置の作製方法。
【請求項１９】
　請求項１５乃至請求項１８のいずれか１項において、
　前記有機樹脂膜の、前記開口部における断面が描いている曲線の曲率半径が、０．２〜２μｍであることを特徴とする発光装置の作製方法。
【請求項２０】
　請求項１５乃至請求項１９のいずれか１項において、
　前記有機樹脂膜は、ポジ型であることを特徴とする発光装置の作製方法。
【請求項２１】
　請求項１５乃至請求項１８のいずれか１項において、
　前記有機樹脂膜は、ネガ型であることを特徴とする発光装置の作製方法。
【発明の詳細な説明】
【技術分野】
【０００１】
　本発明は、ドーピング材料が添加された電界発光材料を用いた発光素子を表示素子として用いる発光装置及び発光装置の作製方法に関する。
【背景技術】
【０００２】
　発光素子は自ら発光するため視認性が高く、液晶表示装置（ＬＣＤ）で必要なバックライトが要らず薄型化に最適であると共に、視野角にも制限が無い。そのため近年、発光素子を表示素子として用いる発光装置は、ＣＲＴやＬＣＤに代わる表示装置として注目されている。
【０００３】
　発光装置を実用化する上で問題となっているのが、電界発光層の劣化による発光素子の寿命の短さであった。
【０００４】
　電界発光材料の劣化は、水分、酸素、光、熱によって促進される。よって、具体的には発光装置を駆動するデバイスの構造、電界発光材料の特性、電極の材料、作製工程における条件、発光装置の駆動方法等により、その劣化の速度が左右される。
【０００５】
　発光素子の劣化が進むと、印加する電圧が一定であっても発光素子に流れる電流量は小さくなるので、得られる輝度が低下する。この場合、印加する電圧を高め、電流の供給量を増やすと、発光素子の輝度を高めることができる。しかしそれは一時的なものであり、流れる電流の量が増えれば増えるほど発光素子の劣化は早く進むので、さらに寿命が短くなるという悪循環に陥る。また電圧と電流量を増やすと消費電力がかさむ要因となり好ましくない。
【０００６】
　なお下記特許文献１には、発光素子に供給する電流を制御するトランジスタを飽和領域で動作させることで、電界発光層の劣化に関わらず、該トランジスタがオンのときのドレイン電流を一定に保つことで、輝度の低下を抑えることについて記載されている。
【０００７】
【特許文献１】特開２００２−１０８２８５号公報
【０００８】
　特許文献１に記載されているように、駆動用トランジスタを飽和領域で動作させることで、発光素子の劣化に伴ってＶｅｌが大きくなる代わりにＶｄｓが小さくなっても、ドレイン電流の値は比較的一定に保たれる。よって発光素子が劣化しても輝度の低下を抑えることができる。しかし、飽和領域で動作するトランジスタは線形領域で動作するトランジスタに比べて、消費電力が嵩み、またその分発熱量が高いという問題がある。
【発明の開示】
【発明が解決しようとする課題】
【０００９】
　本発明は上述した問題に鑑み、劣化を抑えることができる発光素子の提供を課題とし、さらに該発光素子を表示素子として用いることで、消費電力を抑え、なおかつ信頼性を向上させることができる発光装置及び発光装置の作製方法の提供を課題とする。
【課題を解決するための手段】
【００１０】
　本発明者らは、ホストと呼ばれる電子輸送性の電界発光材料に対し、ドープする蛍光色素の量を、通常の量である１．０ｗｔ％よりも減らすことで、少ない電流量でより高い輝度が得られるような高い発光効率の素子が得られるのではないかと考えた。
【００１１】
　キナクリドンなどのドーパントはπ−πスタッキングしやすいため、濃度が高くなると容易に会合する。そしてπ―πスタッキングによって会合した分子は、通常の蛍光（モノマー発光）よりも長波長領域に発光（エキシマー発光）を示し、その強度も低い。従ってドーパントの量を増やすと、モノマー発光に対するエキシマー発光の割合が相対的に増大するため、発光強度が減少する（濃度消光）。逆にドーパントの量を減らすと、ドーパント同士の平均距離が増大し、分子が会合、より具体的にはニ量子化するのを抑制することができる。よってドーパントの量が低いほどエキシマー発光が抑制されて、モノマー発光が優先的に生じると考えられる。
【００１２】
　図１に、Ａｌｑ3にドープするキナクリドン誘導体（ＤＭＱｄ）の濃度を、１．０、０．６、０．５、０．４、０．３ｗｔ％とした発光素子のスペクトルを示す。ただし発光素子は、図２に示すような構成を有している。具体的には、透明導電膜であるＩＴＯで形成された陽極１００上に、正孔注入層１０１として膜厚２０ｎｍの銅フタロシアニン（ＣｕＰｃ）、正孔輸送層１０２として膜厚４０ｎｍの４，４'−ビス［Ｎ−（１−ナフチル）−Ｎ−フェニル−アミノ］−ビフェニル（以下、α−ＮＰＤと示す）、発光層１０３としてＤＭＱｄが添加された膜厚３７．５ｎｍのＡｌｑ3、電子輸送層１０４として膜厚３７．５ｎｍのＡｌｑ3、電子注入層１０５として膜厚１ｎｍのＣａＦ2、Ａｌからなる陰極１０６が順に積層されている。
【００１３】
　そして化１にキナクリドン誘導体の構造式の１つ（構造式１）を示す。図１では、化１のＲがＣＨ3の場合のスペクトルである。
【００１４】
【化１】
2004134397.tif 000003
【００１５】
　図１に示すスペクトルでは、５４５ｎｍ近辺にモノマー発光に対応するピークと、５７５ｎｍ近辺にエキシマー発光に対応するピークが見られる。全てのスペクトルは５４５ｎｍ近辺のピーク強度を１として規格化されている。
【００１６】
　そして図１に示すスペクトルは、ＤＭＱｄの濃度が低下するに従って、エキシマー発光に対応する５７５ｎｍ近辺のピークの相対的な強度が低下している。このことから、ＤＭＱｄの濃度が低下すると、エキシマー発光よりもモノマー発光が優先的に生じることがわかる。
【００１７】
　そこで本発明では、ホストと呼ばれる電子輸送性の電界発光材料に対し、ドープする蛍光色素の量を、０．００１ｗｔ％以上０．４ｗｔ％以下、好ましくは０．１ｗｔ％以上、好ましくは０．３５ｗｔ％以下とする。上記構成により、エキシマー発光よりもモノマー発光が優先的に生じさせることができるので、少ない電流量でより高い輝度が得られるような高い発光効率の素子が得られる。
【００１８】
　さらに本発明では、発光素子を画素間で分離するための隔壁として用いる有機樹脂膜と、発光素子とを、水分や酸素を透過しにくい絶縁膜（以下、パッシベーション膜とする）で挟む。具体的には、パッシベーション膜上に隔壁用の有機樹脂膜及び発光素子を形成し、さらにその上にパッシベーション膜を形成する。そして隔壁用の有機樹脂膜は、電界発光層を成膜する前または後、２層目のパッシベーション膜を成膜する前に、吸着した水分や酸素等を除去するために真空雰囲気下で加熱処理を施しておく。
【００１９】
　一般的にドーパントに用いる蛍光色素は電界発光材料と同様に、水分、酸素、光、熱等によって劣化しやすい。従って、ドープの量を１０-1〜１０-2ｗｔ％のオーダーのように通常の濃度よりも低くしていくと、ドーパントの絶対量が少なくなるため、発光素子の特性がドーパントの劣化の影響を受けやすくなり、発光素子の信頼性を確保するのが難しくなる。しかし本発明では上記構成を用いることで、ドーパントの劣化を抑えることができ、従ってドーパントの濃度を０．００１ｗｔ％から０．１ｗｔ％のオーダーとしても、発光素子の特性がドーパントの劣化の影響を受けにくくなるため、発光素子の信頼性を向上させることができる。
【００２０】
　また蛍光色素のドープは、発光効率の改善のみならず発光波長の変換のために行なわれることもある。例えば、トリス−８−キノリノラトアルミニウム錯体（Ａｌｑ3）単独でカバーできる波長は、緑よりも長波長側の領域であり、発光は黄色がかった緑である。しかしドーパントであるキナクリドン誘導体が添加によって、緑色に発光する。モノマー発光よりもエキシマー発光が優先的に生じると高い純度の緑色の発光が得られにくい。しかし本発明では、ドーパントがニ量子化されるのを防ぐことができるので、エキシマー発光よりもモノマー発光が優先的に生じやすく、色純度をより高めることができる。
【００２１】
　そして本発明では、発光素子の発光効率を高くすることができるので、発光素子に供給する電流を制御するためのトランジスタ（駆動用トランジスタ）を飽和領域で動作させる場合でも、駆動用トランジスタと発光素子とを合わせた消費電力を抑えることができる。そして駆動用トランジスタを飽和領域で動作させることで、発光素子の劣化に伴う輝度の低下を抑えるという効果も、上記効果に加えて得ることができる。
【００２２】
　なお、本発明では、発光層のホストとして用いる電界発光材料はＡｌｑ3に限定されない。また、ドーパントとして用いる蛍光色素はキナクリドン誘導体に限定されない。
【発明の効果】
【００２３】
　本発明は上記構成により、エキシマー発光よりもモノマー発光が優先的に生じさせることができるので、少ない電流量でより高い輝度が得られるような高い発光効率の素子が得られる。
【００２４】
　さらに本発明は、発光素子を画素間で分離するための隔壁として用いる有機樹脂膜と、発光素子とを、水分や酸素を透過しにくい絶縁膜（以下、パッシベーション膜とする）で挟むことで、ドーパントの濃度を０．００１ｗｔ％から０．１ｗｔ％のオーダーとしても、発光素子の特性がドーパントの劣化の影響を受けにくくし、発光素子の信頼性を向上させることができる。
【００２５】
　また、本発明ではドーパントがニ量子化されるのを防ぐことができるので、エキシマー発光よりもモノマー発光が優先的に生じやすく、色純度をより高めることができる。
【発明を実施するための最良の形態】
【００２６】
　図３を用いて、本発明の発光装置の、画素の構成について説明する。なお発光装置は、発光素子が封止された状態にあるパネルと、該パネルにコントローラを含むＩＣ等を実装した状態にあるモジュールとを含む。図３において１２１は陽極、１２２は電界発光層、１２３は陰極であり、陽極１２１と電界発光層１２２と陰極１２３が重なっている部分が発光素子１２４に相当する。また１２０は発光素子１２４に供給する電流を制御するトランジスタ（駆動用トランジスタ）であり、発光素子１２４と直接、または他の回路素子を介して直列に接続されている。
【００２７】
　電界発光層１２２は、発光層単独かもしくは発光層を含む複数の層が積層された構成を有している。そして本発明では、発光層に０．００１ｗｔ％以上０．４ｗｔ％以下、好ましくは０．１ｗｔ％以上、好ましくは０．３５ｗｔ％以下の濃度でドーパントが添加されている。上記構成により、エキシマー発光よりもモノマー発光が優先的に生じさせることができるので、少ない電流量でより高い輝度が得られるような高い発光効率の素子が得られる。
【００２８】
　陽極１２１は第１のパッシベーション膜１２５上に形成されている。また第１のパッシベーション膜１２５上には隔壁として用いる有機樹脂膜１２６が形成されている。有機樹脂膜１２６は開口部１２７を有しており、該開口部において陽極１２１と電界発光層１２２と陰極１２３が重なり合うことで発光素子１２４が形成されている。
【００２９】
　そして有機樹脂膜１２６及び陰極１２３上に、第２のパッシベーション膜１２８が成膜されている。第１のパッシベーション膜１２５と第２のパッシベーション膜は、共に水分や酸素などの発光素子の劣化を促進させる原因となる物質を、他の絶縁膜と比較して透過させにくい膜を用いる。代表的には、例えばＤＬＣ、ボロンナイトライド、アルミナ、窒化炭素、ＲＦスパッタ法で形成された窒化珪素等を用いるのが望ましい。またその膜厚は、１０〜２００ｎｍ程度とするのが望ましい。特に、熱伝導性の高いＤＬＣ、ボロンナイトライドまたはアルミナを、第１のパッシベーション膜１２５または第２のパッシベーション膜１２８に用いることで、発光素子１２４または駆動用トランジスタ１２０から発せられる熱を効率的に放熱することができ、発光素子１２４の劣化を抑えることができる。特に駆動用トランジスタ１２０を飽和領域で動作させる場合、線形領域で動作させる場合に比べて駆動用トランジスタ１２０からの発熱量が高くなる傾向があるので、上記熱伝導性の高いＤＬＣ、ボロンナイトライドまたはアルミナを用いることは、発光素子１２４の劣化を抑える点で有効である。
【００３０】
　また有機樹脂膜１２６は、電界発光層１２２が成膜される前に、吸着した水分や酸素等を除去するために真空雰囲気下で加熱しておく。具体的には、１００℃〜２００℃、０．５〜１時間程度、真空雰囲気下で加熱処理を行う。望ましくは３×１０-7Ｔｏｒｒ以下とし、可能であるならば３×１０-8Ｔｏｒｒ以下とするのが最も望ましい。そして、有機樹脂膜に真空雰囲気下で加熱処理を施した後に電界発光層を成膜する場合、成膜直前まで真空雰囲気下に保つことで、信頼性をより高めることができる。
【００３１】
　このように、電界発光層に直接接する有機樹脂膜と、発光素子とを、水分や酸素を透過しにくいパッシベーション膜で挟み、なおかつ電界発光層の成膜前に、該有機樹脂膜に加熱処理を施しておくことで、ドーパントの劣化を抑えることができ、従ってドーパントの濃度を０．００１ｗｔ％から０．１ｗｔ％のオーダーとしても、ドーパントの劣化による信頼性の低下を抑えることができる。
【００３２】
　また有機樹脂膜１２６の開口部１２７における端部は、有機樹脂膜１２６上に一部重なって形成されている電界発光層１２２に、該端部において穴があかないように、丸みを帯びさせることが望ましい。具体的には、開口部における有機樹脂膜の断面が描いている曲線の曲率半径が、０．２〜２μｍ程度であることが望ましい。
【００３３】
　上記構成により、後に形成される電界発光層や陰極のカバレッジを良好とすることができ、陽極１２１と陰極１２３が電界発光層１２２に形成された穴においてショートするのを防ぐことができる。また電界発光層１２２の応力を緩和させることで、発光領域が減少するシュリンクとよばれる不良を低減させることができ、信頼性を高めることができる。
【００３４】
　なお図３では、有機樹脂膜１２６として、ポジ型の感光性のアクリル樹脂を用いた例を示している。感光性の有機樹脂には、光、電子、イオンなどのエネルギー線が露光された箇所が除去されるポジ型と、露光された箇所が残るネガ型とがある。本発明ではネガ型の有機樹脂膜を用いても良い。
【００３５】
　陽極１２１は透明導電膜を用いることができる。ＩＴＯの他、酸化インジウムに２〜２０％の酸化亜鉛（ＺｎＯ）を混合した透明導電膜を用いても良い。また陰極１２３は、仕事関数の小さい導電膜であれば公知の他の材料を用いることができる。例えば、Ｃａ、Ａｌ、ＣａＦ、ＭｇＡｇ、ＡｌＬｉ等が望ましい。
【００３６】
　なお図３では、発光素子から発せられる光が基板１３０側に照射される構成を示しているが、光が基板とは反対側に向かうような構造の発光素子としても良い。
【００３７】
　また図３では駆動用トランジスタ１２０と発光素子の陽極１２１が接続されているが、本発明はこの構成に限定されず、駆動用トランジスタ１２０と発光素子の陰極１２１が接続されていても良い。ただしこの場合、陰極は陽極よりもより駆動用トランジスタ１２０に近いパッシベーション膜上に形成される。
【００３８】
　図３に示した断面構造の画素を有し、なおかつ図２と同じ積層構造を有する発光素子を備えた、アクティブマトリクス型の発光装置を用い、信頼性の試験を行った。なお測定に用いた発光装置は、実際に発光が得られる面積の、画素に占める割合が４０％である。そして、１フレーム期間における、発光の期間の割合（デューティー比）が７０％となるように駆動させ、測定器で得られる初期輝度を１００ｃｄ／ｍｍ2として測定した。なお、実際に発光が得られる面積の割合４０％と、デューティー比の値７０％とから計算すると、発光素子を連続して点灯させたときに、純粋に発光素子から得られる輝度（真性輝度）は、３２０ｃｄ／ｍｍ2である。
【００３９】
　また測定には３種類の発光素子を用いており、（Ｉ）（ＩＩ）はキナクリドン誘導体の濃度が０．３ｗｔ％、（ＩＩＩ）は１ｗｔ％である。（ＩＩ）と（ＩＩＩ）は、図２に示した発光素子と正孔輸送層１０２であるα−ＮＰＤの膜厚が異なっており、膜厚が共に６０ｎｍである。
【００４０】
　図４に、発光時間に対する輝度の測定値のグラフを示す。なお縦軸の輝度は、初期の輝度を１として規格化してある。図４に示すように、（Ｉ）（ＩＩ）に対応する発光装置の方が、（ＩＩＩ）に対応する発光装置よりも輝度の低下が小さく、高い信頼性を有していることがわかる。（Ｉ）と（ＩＩ）の発光装置では、輝度の低下が、１００時間で約１０％以下、また１０００時間で２０％以下であった。
【００４１】
　次に、図３に示した断面構造の画素を有し、なおかつ図２と同じ積層構造を有する発光素子を備えた、アクティブマトリクス型の発光装置を用い、輝度に対する消費電力と、消費電力に対するパネルの温度を測定した。なお測定に用いた発光装置は、実際に発光が得られる面積の、画素に占める割合が４０％である。そして各輝度は、１フレーム期間における、発光の期間の割合（デューティー比）が７０％となるように駆動させた状態で測定している。
【００４２】
　また測定に用いた発光装置は、キナクリドン誘導体の濃度が０．３ｗｔ％と１ｗｔ％の発光素子を用いている。そして２つの発光装置は、図２に示した発光素子と、正孔輸送層１０２であるα−ＮＰＤの膜厚が異なっており、０．３ｗｔ％の方は膜厚が２０ｎｍ、１．０ｗｔ％の方は膜厚が６０ｎｍである。
【００４３】
　図５（Ａ）に輝度（ｎｔ）に対する消費電力（ｍＷ）を示す。ただし図５（Ａ）に示す消費電力は、発光素子と、飽和領域で動作させた駆動用トランジスタの消費電力を合わせたものである。図５（Ａ）に示すように、０．３ｗｔ％の方が１．０ｗｔ％のものよりも低消費電力でより高い輝度が得られることがわかる。
【００４４】
　また図５（Ｂ）に消費電力（ｍＷ）に対するパネルの温度（℃）を示す。ただし図５（Ｂ）に示す消費電力は、発光素子と、飽和領域で動作させた駆動用トランジスタの消費電力を合わせたものである。パネルの温度は、画素部が形成されている基板の、画素部と重なる部分を測定したものである。図５（Ｂ）から、同じ消費電力でも、１．０ｗｔ％の方が０．３ｗｔ％のものよりも、パネルの温度が上昇していることがわかる。温度の上昇は発光素子の劣化を促進させ、信頼性を低下させる原因になる。よって、温度の上昇に起因する劣化という観点から見た場合、０．３ｗｔ％の方が１．０ｗｔ％のものよりも信頼性が高いと言える。
【００４５】
　図５（Ａ）と図５（Ｂ）から、輝度とパネル温度との関係が間接的にわかる。例えば輝度２００ｎｔで消費電力６００ｍＷであり、この場合パネル温度は４０℃以下である。また、輝度１３０ｎｔで消費電力４００ｍＷであり、この場合パネル温度は３５℃以下である。
【００４６】
　ただし、図５で示した消費電力は、発光素子と、駆動用トランジスタの消費電力を合わせたものである。温度に寄与する全消費電力のうち、発光素子と駆動用トランジスタの各消費電力の占める割合は、駆動用トランジスタを飽和領域で動作させるか、線形領域で動作させるかで、異なってくる。
【００４７】
　図６（Ａ）に、駆動用トランジスタを飽和領域で動作させたときの、シミュレーションにより得られた、輝度に対するパネルの温度の関係を示す。図６（Ｂ）に、駆動用トランジスタを線形領域で動作させたときの、シミュレーションにより得られた、輝度に対するパネルの温度の関係を示す。
【００４８】
　なお、図６（Ａ）、図６（Ｂ）において、測定に用いた発光装置は、キナクリドン誘導体が１．０ｗｔ％で、実際に発光が得られる面積の、画素に占める割合が４０％である。そして各輝度は、１フレーム期間における、発光の期間の割合（デューティー比）が７０％となるように駆動させた状態を想定している。
【００４９】
　パネルの温度は、発光を開始した時との温度差で示す。シミュレーションは、以下の手順で行った。まず、２つのパネルを用意し、発光素子の陽極と陰極の間に同じ電圧を印加する。また、該発光素子に直列に接続された駆動用トランジスタのソースとドレインの間に、２つのパネル間で異なる電圧を印加する。そして、２つのパネル間に生じた温度差を測定する。この２つのパネル間における温度差と、ソースとドレイン間の電圧の差とを用い、各動作領域における、発光素子と駆動用トランジスタの、温度に寄与した消費電力の割合を計算により算出した。
【００５０】
　図６（Ａ）、図６（Ｂ）から、温度の上昇に寄与する発光素子の消費電力が、飽和領域と線形領域とで殆ど大差が見られないことがわかる。そして発光素子に起因する温度上昇の割合は、飽和領域ではおおよそ半分程度、線形領域ではおおよそ９割程度を占めている。なお図６ではキナクリドン誘導体が１．０ｗｔ％の発光装置を用いてシミュレーションを行っているが、０．３ｗｔ％でもほぼ同じ傾向の結果が得られると考えられる。
【００５１】
　よって、発光素子の消費電力は発光に寄与する消費電力と発熱に寄与する消費電力の和であるので、発光効率が高まれば、パネルの温度の上昇が効果的に抑えられることがわかる。
【００５２】
　従って図６から、図５（Ｂ）において、０．３ｗｔ％の方が１．０ｗｔ％のものよりも発光効率が高いため、同じ消費電力でもパネルの温度の上昇が抑えられたことがわかる。
【００５３】
　また図６（Ａ）と図６（Ｂ）を比較すると、飽和領域の方が線形領域よりも、温度の上昇に寄与する駆動用トランジスタの消費電力が高く、よって、駆動用トランジスタと発光素子とを合わせた消費電力も同様に高くなっていることが分かる。しかし図５から、本発明のようにドーパントの濃度を０．３ｗｔ％とすることで、発光素子の発光効率を高くすることができ、飽和領域であっても、駆動用トランジスタと発光素子とを合わせた消費電力を抑えることができると考えられる。そして駆動用トランジスタを飽和領域で動作させることで、発光素子の劣化に伴う輝度の低下を抑えるという効果も、上記効果に加えて得ることができる。
【００５４】
　なお本発明において発光素子は、陽極と陰極の間に電場を加えることで発生するルミネッセンス（Electroluminescence）が得られる電界発光材料を含む層（電界発光層）を有している。電界発光層は陽極と陰極の間に設けられており、単層または複数の層で構成されている。電界発光層におけるルミネッセンスには、一重項励起状態から基底状態に戻る際の発光（蛍光）と三重項励起状態から基底状態に戻る際の発光（リン光）とが含まれる。
【００５５】
　なお発光素子は、電界発光層に含まれる正孔注入層、電子注入層、正孔輸送層または電子輸送層等が、無機化合物単独で、または有機化合物に無機化合物が混合されている材料で形成されている形態をも取り得る。また、これらの層どうしが互いに一部混合していても良い。
【００５６】
　また、本発明の発光装置において用いられるトランジスタは、単結晶シリコンを用いて形成されたトランジスタであっても良いし、多結晶シリコンやアモルファスシリコンを用いた薄膜トランジスタであっても良い。また、有機半導体を用いたトランジスタであっても良い。
【００５７】
　また、隔壁として用いる有機樹脂膜は感光性のアクリルに限定されず、その他の有機樹脂膜、例えばポリイミド、ポリエチレン、ポリテトラフルオロエチレン、ポリスチレン、ベンゾシクロブテン、ポリ（ｐ−フェニレンビニレン）、ポリビニルクロライド、ポリパラキシリレン系樹脂等を用いても良い。
【実施例１】
【００５８】
　本実施例では、図２に示した積層構造を有する発光素子の作製方法について説明する。
【００５９】
　まず、ＩＴＯを用いた陽極を有する基板に、真空雰囲気下において１５０℃、３０分の加熱処理を施した後、蒸着法を用い、０．１ｎｍ／ｓｅｃの成膜速度で２０ｎｍ膜厚のＣｕＰｃを成膜した。
【００６０】
　次に、蒸着法を用い、０．２ｎｍ／ｓｅｃの成膜速度で４０ｎｍ膜厚のα−ＮＰＤを成膜した。そして、蒸着法を用い、Ａｌｑ3とＤＭＱｄを共に蒸着させることで、ＤＭＱｄが添加された膜厚３７．５ｎｍのＡｌｑ3を成膜する。このときＤＭＱｄの濃度は、０．００１ｗｔ％以上０．４ｗｔ％以下、好ましくは０．１ｗｔ％以上、好ましくは０．３５ｗｔ％以下とする。またＡｌｑ3の成膜速度は０．２ｎｍ／ｓｅｃとした。
【００６１】
　次に、蒸着法を用い、０．２ｎｍ／ｓｅｃの成膜速度で３７．５ｎｍ膜厚のＡｌｑ3を成膜する。Ａｌｑ3の成膜は、ＤＭＱｄが添加されたＡｌｑ3を成膜した後、蒸着源であるＤＭＱｄをシャッター等で隔離することで連続的に成膜することができる。
【００６２】
　次に、蒸着法を用い、０．０１ｎｍ／ｓｅｃの成膜速度で１ｎｍ膜厚のＣａＦ2を成膜する。蒸着は、ＣａＦ2を抵抗加熱により気化することで行う。
【００６３】
　そして、２０ｎｍ膜厚のＡｌを、蒸着法を用いて成膜する。蒸着は、Ａｌを抵抗加熱により気化することで行う。
【００６４】
　これらの一連の工程を、大気に曝すことなく連続して行うことで、発光素子の信頼性を高めることができる。
【００６５】
　なお図２では、正孔注入層１０１としてＣｕＰｃを用いているが、ＣｕＰｃの代わりにポリチオフェン（ＰＥＤＯＴ）を用いても良い。この場合、陽極であるＩＴＯ上に、エタノールを溶媒としたＰＥＤＯＴの溶液を、５００ｒｐｍのスピンコート法を用いて、６０ｎｍの膜厚となるように塗布する。
【００６６】
　次に加熱処理を行ない、ＰＥＤＯＴの膜に含まれるエタノールをとばす。この加熱処理は、例えば８０℃で１０分行った後、２００℃で１時間程度行う。
【００６７】
　次に、真空雰囲気下において、１５０℃で３０分程度加熱処理を行う。その後の工程は、正孔注入層１０１としてＣｕＰｃを用いた場合と同様である。
【００６８】
　なお本発明における発光素子の積層構造及びその膜厚は、図２に示した構成に限定されない。
【００６９】
　また図２では、発光素子の陽極側から光が発せられるが、本発明はこれに限定されない。図７に、陰極側から光が発せられる発光素子の構成を示す。
【００７０】
　図７では、ＴｉＮで形成された陽極２００上に、正孔注入層２０１として膜厚２０ｎｍのＣｕＰｃ、正孔輸送層２０２として膜厚４０ｎｍのα−ＮＰＤ、発光層２０３としてＤＭＱｄが添加された膜厚３７．５ｎｍのＡｌｑ3、電子輸送層２０４として膜厚３７．５ｎｍのＡｌｑ3、電子注入層２０５として膜厚１ｎｍのＣａＦ2、１０〜３０ｎｍの膜厚を有するＡｌで形成された陰極２０６が順に積層されている。図７では、陽極２００として光を透過しない材料を用い、なおかつ陰極２０４の膜厚を１０〜３０ｎｍとして光を透過させることで、発光素子から発せられる光が陰極２０６側から得られるようにした。なお陰極側から光をえるためには、膜厚を薄くする方法の他に、Ｌｉを添加することで仕事関数が小さくなったＩＴＯを用いる方法もある。
【００７１】
　なお電界発光層を蒸着法で成膜する場合、蒸着を行うチャンバーの内壁は電解研磨されていることが望ましく、また真空排気はクライオポンプを用いることで、水分の除去を効率的に行うことができる。
【実施例２】
【００７２】
　本実施例では、図４、図５、図６において用いた本発明の発光装置の、画素の構成について説明する。
【００７３】
　図８（Ａ）に、本発明の発光装置の、画素部の回路図を示す。図８（Ａ）において、信号線（Ｓ１〜Ｓｘ）、電源線（Ｖ１〜Ｖｘ）、第１走査線（Ｇａ１〜Ｇａｙ）、第２走査線（Ｇｅ１〜Ｇｅｙ）が画素部５０１に設けられている。
【００７４】
　信号線（Ｓ１〜Ｓｘ）の１つと、電源線（Ｖ１〜Ｖｘ）の１つと、第１走査線（Ｇａ１〜Ｇａｙ）の１つと、第２走査線（Ｇｅ１〜Ｇｅｙ）の１つとを備えた領域が画素５０５に相当する。画素部５０１にはマトリクス状に複数の画素５０５が配置されている。
【００７５】
　画素５０５の拡大図を図８（Ｂ）に示す。図８（Ｂ）において、５０７はスイッチング用トランジスタである。スイッチング用トランジスタ５０７のゲートは、第１走査線Ｇａｊ（ｊ＝１〜ｙ）に接続されている。スイッチング用トランジスタ５０７のソースとドレインは、一方が信号線Ｓｉ（ｉ＝１〜ｘ）に、もう一方が駆動用トランジスタ５０８のゲートに接続されている。
【００７６】
　なお、本実施例において接続とは、特に記載のない限り電気的な接続を意味する。
【００７７】
　消去用トランジスタ５０９のゲートは、第２走査線Ｇｅｊ（ｊ＝１〜ｙ）に接続されている。消去用トランジスタ５０９のソースとドレインは、一方が電源線Ｖｉ（ｉ＝１〜ｘ）に、もう一方が駆動用トランジスタ５０８のゲートに接続されている。
【００７８】
　駆動用トランジスタ５０８のソースとドレインは、一方が電源線Ｖｉに、もう一方が発光素子５１０の有する画素電極に接続されている。
【００７９】
　発光素子５１０は陽極と、陰極と、陽極と陰極との間に設けられた電界発光層とからなる。陽極が駆動用トランジスタ５０８のソースまたはドレインと接続している場合、陽極が画素電極、陰極が対向電極となる。逆に陰極が駆動用トランジスタ５０８のソースまたはドレインと接続している場合、陰極が画素電極、陽極が対向電極となる。
【００８０】
　陽極が画素電極の場合、駆動用トランジスタ５０８はｐチャネル型トランジスタであることが望ましい。また、陰極が画素電極の場合、駆動用トランジスタ５０８はｎチャネル型トランジスタであることが望ましい。
【００８１】
　発光素子５１０の対向電極と電源線Ｖｉには、それぞれ電源から電圧が与えられている。そして対向電極と電源線の電圧差は、駆動用トランジスタがオンになったときに発光素子に順方向イバイアスの電圧が印加されるような値に保たれている。
【００８２】
　保持容量５１２が有する２つの電極は、一方は電源線Ｖｉに接続されており、もう一方は駆動用トランジスタ５０８のゲートに接続されている。保持容量５１２はスイッチング用トランジスタ５０５が非選択状態（オフ状態）にある時、駆動用トランジスタ５０８のゲート電圧を保持するために設けられている。なお図８（Ｂ）では保持容量５１２を設ける構成を示したが、本発明はこの構成に限定されず、保持容量５１２を設けない構成にしても良い。
【００８３】
　第１走査線Ｇａｊの電位によりスイッチング用トランジスタ５０７がオンになると、信号線Ｓｉに入力されたビデオ信号の電位が駆動用トランジスタ５０８のゲートに与えられる。この入力されたビデオ信号の電位に従って、駆動用トランジスタ５０８のゲート電圧（ゲートとソース間の電圧差）が定まる。そして、該ゲート電圧によって流れる駆動用トランジスタ５０８のドレイン電流は、発光素子５１０に供給され、発光素子５１０は供給された電流によって発光する。
【００８４】
　さらに、第２走査線Ｇｅｊの電位により消去用トランジスタ５０９がオンになると、電源線Ｖｉの電位が駆動用トランジスタ５０８のゲートとソースの両方に与えられ、よって駆動用トランジスタ５０８がオフし、発光素子５１０の発光が強制的に終了する。
【００８５】
　次に図９（Ａ）に、図８に示した構成とは異なる発光装置の、画素部の回路図を示す。画素部４０１には、信号線（Ｓ１〜Ｓｘ）、電源線（Ｖ１〜Ｖｘ）、走査線（Ｇ１〜Ｇｙ）が設けられている。
【００８６】
　本実例の場合、信号線（Ｓ１〜Ｓｘ）のいずれか１つと、電源線（Ｖ１〜Ｖｘ）のいずれか１つと、走査線（Ｇ１〜Ｇｙ）のいずれか１つとを備えた領域が画素４０４に相当する。画素部４０１にはマトリクス状に複数の画素４０４が配置されている。
【００８７】
　画素４０４の拡大図を図９（Ｂ）に示す。図９（Ｂ）において、４０５はスイッチング用トランジスタである。スイッチング用トランジスタ４０５のゲートは、走査線Ｇｊ（ｊ＝１〜ｙ）に接続されている。スイッチング用トランジスタ４０５のソースとドレインは、一方が信号線Ｓｉ（ｉ＝１〜ｘ）に、もう一方が駆動用トランジスタ４０６のゲートに接続されている。
【００８８】
　また、駆動用トランジスタ４０６のソースとドレインは、一方が電源線Ｖｉ（ｉ＝１〜ｘ）に接続され、もう一方は発光素子４０７の画素電極に接続される。
【００８９】
　発光素子４０７は陽極と陰極と、陽極と陰極との間に設けられた電界発光層とからなる。陽極が駆動用トランジスタ４０６のソースまたはドレインと接続している場合、陽極が画素電極、陰極が対向電極となる。逆に陰極が駆動用トランジスタ４０６のソースまたはドレインと接続している場合、陰極が画素電極、陽極が対向電極となる。
【００９０】
　なお、駆動用トランジスタ４０６のソースまたはドレインが発光素子４０７の陽極に接続されている場合、駆動用トランジスタ４０６はｐチャネル型トランジスタであることが望ましい。また、駆動用トランジスタ４０６のソースまたはドレインが発光素子４０７の陰極と接続されている場合、駆動用トランジスタ４０６はｎチャネル型トランジスタであることが望ましい。
【００９１】
　発光素子４０７の対向電極と、電源線Ｖｉには、それぞれ電源から電圧が与えられている。そして対向電極と電源線の電圧差は、駆動用トランジスタがオンになったときに発光素子に順方向イバイアスの電圧が印加されるような値に保たれている。
【００９２】
　保持容量４０８が有する２つの電極は、一方は電源線Ｖｉに接続されており、もう一方は駆動用トランジスタ４０６のゲートに接続されている。保持容量４０８はスイッチング用トランジスタ４０５が非選択状態（オフ状態）にある時、駆動用トランジスタ４０６のゲート電圧を保持するために設けられている。なお図９（Ｂ）では保持容量４０８を設ける構成を示したが、本発明はこの構成に限定されず、保持容量４０８を設けない構成にしても良い。
【００９３】
　走査線Ｇｊの電位によりスイッチング用トランジスタ４０５がオンになると、信号線Ｓｉに入力されたビデオ信号の電位が駆動用トランジスタ４０６のゲートに与えられる。この入力されたビデオ信号の電位に従って、駆動用トランジスタ４０６のゲート電圧（ゲートとソース間の電圧差）が定まる。そして、該ゲート電圧によって流れる駆動用トランジスタ４０６のドレイン電流は、発光素子４０７に供給され、発光素子４０７は供給された電流によって発光する。
【００９４】
　なお図７、図８に示した発光装置において、ビデオ信号はアナログでもデジタルでも良い。デジタルの場合、発光素子の発光する期間（発光期間）を制御することで、階調を表示することが可能である。
【００９５】
　本実施例で示した構成は、本発明の発光装置の一例であり、本発明はこの構成に限定されない。また、図７、図８では、ビデオ信号を電圧で入力するタイプであるが、ビデオ信号を電流で入力するタイプの発光装置にも用いることが可能である。
【００９６】
　なお、１画素に注目すると、パッシブ型の発光装置よりもアクティブ型の発光装置の方が、１フレーム期間の発光期間が長い傾向にあり、これは画素数が増加すればするほど顕著になる。発光素子は連続して発光する期間が長いほど劣化が促進されるので、アクティブとパッシブで各画素の発光素子の輝度が同じだと仮定すると、アクティブの方が劣化しやすいと言える。よって、本発明の構成は、アクティブマトリクス型の発光装置により有効だと言える。
【００９７】
　本実施例は、実施例１と組み合わせて実施することが可能である。
【実施例３】
【００９８】
　本実施例では、隔壁として用いる有機樹脂膜の作製方法について説明する。有機樹脂膜がポジ型の感光性アクリルの場合、スピンコート法により塗布し、焼成する。なお有機樹脂膜の膜厚は、焼成後、０．７〜５μm（さらに好ましくは２〜４μm）程度になるようにする。
【００９９】
　次に、フォトマスクを用いて開口部を形成したい部分を露光する。そして、ＴＭＡＨ（テトラメチルアンモニウムハイドロオキサイド）を主成分とする現像液で現像した後、基板を乾燥させ、２２０℃、１時間程度の焼成を行うことで、開口部が形成された有機樹脂膜が形成される。
【０１００】
　なお、ポジ型の感光性アクリルは薄茶色をしているので、発光素子から発せられる光が基板側に向かっているときは、脱色処理を施す。この場合、焼成する前に、再び現像後の感光性アクリル全体を露光する。このときの露光は、開口部を形成するための露光に比べて、やや強い光を照射したり、照射時間を長くしたりするようにし、完全に露光が行なわれるようにする。例えば、膜厚２μｍのポジ型のアクリル樹脂を脱色するとき、超高圧水銀灯のスペクトル光であるｇ線（４３６nm）とｈ線（４０５nm）とｉ線（３６５nm）とから成る多波長光を利用する等倍投影露光装置（具体的にはＣａｎｏｎ製のＭＰＡ）を用いる場合、６０ｓｅｃ程度照射する。この露光により、ポジ型のアクリル樹脂が完全に脱色される。
【０１０１】
　また本実施例では、現像後に２２０℃で焼成を行っているが、現像後にプリベークとして１００℃程度の低温で焼成してから、２２０℃の高温で焼成するようにしても良い。
【０１０２】
　なお、ネガ型のアクリル樹脂の場合、開口しようとする部分以外を感光させる。その後、現像により感光していない部分を除去することで、開口部を有する有機樹脂膜を形成することができる。
【０１０３】
　本実施例は、実施例１または２と組み合わせて実施することが可能である。
【実施例４】
【０１０４】
　本実施例では、発光層として用いる代表的な電界発光材料と、ドーパントとして用いる代表的な蛍光色素について説明する。
【０１０５】
　発光素子に用いられる電界発光材料は低分子系と高分子系に大別される。本発明の発光装置は、低分子系の電界発光材料でも高分子系の電界発光材料でも用いることができる。
【０１０６】
　低分子系の電界発光材料は、蒸着法により成膜される。したがって積層構造をとりやすく、ホール輸送層、電子輸送層などの機能が異なる膜を積層することで高効率化しやすい。もっとホール輸送層、電子輸送層等が必ずしも明確に存在せず、例えば特願２００１−０２０８１７号等に記載されているように、混合状態になった層が単数乃至複数層存在し、発光素子の高寿命化、高発光効率化が図られていても良い。
【０１０７】
　低分子系の電界発光材料としては、以下の化２の構造式２に示すＡｌｑ3、化３の構造式３に示すＢＡｌｑ2、化４の構造式４に示すＡｌｍｑ3、化５の構造式５に示すＤＰＶＢｉ、化６の構造式６に示すＰＶＫ、またトリフェニルアミン誘導体（ＴＰＤ）等が挙げられる。
【０１０８】
【化２】
2004134397.tif 000004
【０１０９】
【化３】
2004134397.tif 000005
【０１１０】
【化４】
2004134397.tif 000006
【０１１１】
【化５】
2004134397.tif 000007
【０１１２】
【化６】
2004134397.tif 000008
【０１１３】
　一方、高分子系の電界発光材料は低分子系に比べて物理的強度が高く、素子の耐久性が高い。また塗布により成膜することが可能であるので、素子の作製が比較的容易である。
【０１１４】
　高分子系の電界発光材料を用いた発光素子の構造は、低分子系の電界発光材料を用いたときと基本的には同じであり、陰極／有機発光層／陽極となる。しかし、高分子系の電界発光材料を用いた有機発光層を形成する際には、低分子系の電界発光材料を用いたときのような積層構造を形成させることは難しく、知られている中では２層の積層構造が有名である。具体的には、陰極／発光層／正孔輸送層／陽極という構造である。なお、高分子系の電界発光材料を用いた発光素子の場合には、陰極材料としてＣａを用いることも可能である。
【０１１５】
　なお、素子の発光色は、発光層を形成する材料で決まるため、これらを選択することで所望の発光を示す発光素子を形成することができる。発光層の形成に用いることができる高分子系の電界発光材料は、ポリパラフェニレンビニレン系、ポリパラフェニレン系、ポリチオフェン系、ポリフルオレン系が挙げられる。
【０１１６】
　ポリパラフェニレンビニレン系には、ポリ（パラフェニレンビニレン） [ＰＰＶ] の誘導体、ポリ（２，５−ジアルコキシ−１，４−フェニレンビニレン） [ＲＯ−ＰＰＶ]、ポリ（２−（２'−エチル−ヘキソキシ）−５−メトキシ−１，４−フェニレンビニレン）[ＭＥＨ−ＰＰＶ]、ポリ（２−（ジアルコキシフェニル）−１,４−フェニレンビニレン）[ＲＯＰｈ−ＰＰＶ]等が挙げられる。
【０１１７】
　ポリパラフェニレン系には、ポリパラフェニレン［ＰＰＰ］の誘導体、ポリ（２，５−ジアルコキシ−１，４−フェニレン）[ＲＯ−ＰＰＰ]、ポリ（２，５−ジヘキソキシ−１，４−フェニレン）等が挙げられる。
【０１１８】
　ポリチオフェン系には、ポリチオフェン［ＰＴ］の誘導体、ポリ（３−アルキルチオフェン）［ＰＡＴ］、ポリ（３−ヘキシルチオフェン）［ＰＨＴ］、ポリ（３−シクロヘキシルチオフェン）［ＰＣＨＴ］、ポリ（３−シクロヘキシル−４−メチルチオフェン）［ＰＣＨＭＴ］、ポリ（３，４−ジシクロヘキシルチオフェン）［ＰＤＣＨＴ］、ポリ［３−（４−オクチルフェニル）−チオフェン］［ＰＯＰＴ］、ポリ［３−（４−オクチルフェニル）−２，２ビチオフェン］［ＰＴＯＰＴ］等が挙げられる。
【０１１９】
　ポリフルオレン系には、ポリフルオレン［ＰＦ］の誘導体、ポリ（９，９−ジアルキルフルオレン）［ＰＤＡＦ］、ポリ（９，９−ジオクチルフルオレン）［ＰＤＯＦ］等が挙げられる。
【０１２０】
　なお、正孔輸送性の高分子系の電界発光材料を、陽極と発光性の高分子系電界発光材料の間に挟んで形成すると、陽極からの正孔注入性を向上させることができる。一般にアクセプター材料と共に水に溶解させたものをスピンコート法などで塗布する。また、有機溶媒には不溶であるため、上述した発光性の電界発光材料との積層が可能である。
【０１２１】
　正孔輸送性の高分子系の電界発光材料としては、ＰＥＤＯＴとアクセプター材料としてのショウノウスルホン酸（ＣＳＡ）の混合物、ポリアニリン［ＰＡＮＩ］とアクセプター材料としてのポリスチレンスルホン酸［ＰＳＳ］の混合物等が挙げられる。
【０１２２】
　また、上述した低分子系または高分子系の電界発光材料の他に、分子数が２０以下、又は連鎖する分子の長さが１０μm以下で、なおかつ昇華性を有さない、所謂中分子系の電界発光材料も用いることが可能である。
【０１２３】
　また、ドーパントは構造式１に示したキナクリドン誘導体に限定されず、Ｅｕ錯体（化７の構造式７）、ナイルレッド（化８の構造式８）、ローダミンＢ（化９の構造式９）、ＤＣＭ（Ｒ＝Ｍｅ）（化１０の構造式１０）、フタロシアニン（化１１の構造式１１）、ＤＣＭ２（化１２の構造式１２）、ペリレンテトラカルボン酸ジイミド（化１３の構造式１３）、Ｐ１（化１４の構造式１４）、スクアリウム誘導体（化１５の構造式１５）、Ｔｂ錯体（化１６の構造式１６）、ルブレン（化１７の構造式１７）、Ｄｙ錯体（化１８の構造式１８）、フルオレセイン（化１９の構造式１９）、クマリン６（化２０の構造式２０）、ペリレン（化２１の構造式２１）、ＤＰＡ（化２２の構造式２２）、クマリン誘導体（化２３の構造式２３）、ジスチリルアミン（ＤＳＡ）誘導体（化２４の構造式２４）、ジスチリルアリレーン誘導体（化２５の構造式２５）、２ＤＳＰ（化２６の構造式２６）、ＢＣｚＶＢｉ（化２７の構造式２７）、ピロロピロール誘導体（化２８の構造式２８）、ピラゾリン（化２９の構造式２９）、ナフトキナクリドン誘導体（化３０の構造式３０）、ロフィン（化３１の構造式３１）、ジアミノスチルベン誘導体（化３２の構造式３２）、デカシクレン（化３３の構造式３３）等、公知のドーパントを用いることができる。
【０１２４】
【化７】
2004134397.tif 000009
【０１２５】
【化８】
2004134397.tif 000010
【０１２６】
【化９】
2004134397.tif 000011
【０１２７】
【化１０】
2004134397.tif 000012
【０１２８】
【化１１】
2004134397.tif 000013
【０１２９】
【化１２】
2004134397.tif 000014
【０１３０】
【化１３】
2004134397.tif 000015
【０１３１】
【化１４】
2004134397.tif 000016
【０１３２】
【化１５】
2004134397.tif 000017
【０１３３】
【化１６】
2004134397.tif 000018
【０１３４】
【化１７】
2004134397.tif 000019
【０１３５】
【化１８】
2004134397.tif 000020
【０１３６】
【化１９】
2004134397.tif 000021
【０１３７】
【化２０】
2004134397.tif 000022
【０１３８】
【化２１】
2004134397.tif 000023
【０１３９】
【化２２】
2004134397.tif 000024
【０１４０】
【化２３】
2004134397.tif 000025
【０１４１】
【化２４】
2004134397.tif 000026
【０１４２】
【化２５】
2004134397.tif 000027
【０１４３】
【化２６】
2004134397.tif 000028
【０１４４】
【化２７】
2004134397.tif 000029
【０１４５】
【化２８】
2004134397.tif 000030
【０１４６】
【化２９】
2004134397.tif 000031
【０１４７】
【化３０】
2004134397.tif 000032
【０１４８】
【化３１】
2004134397.tif 000033
【０１４９】
【化３２】
2004134397.tif 000034
【０１５０】
【化３３】
2004134397.tif 000035
【０１５１】
　なお、本実施例の構成は、実施例１〜実施例３のいずれの構成とも自由に組み合わせて実施することが可能である。
【実施例５】
【０１５２】
　本発明の発光装置を用いることで、電子機器の表示部の信頼性を高めることができる。本発明の発光装置を用いた電子機器として、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはＤＶＤ：Digital Versatile Disc等の記録媒体を再生し、その画像を表示しうる装置）などが挙げられる。それら電子機器の具体例を図１０に示す。
【０１５３】
　図１０（Ａ）は表示装置であり、筐体２００１、支持台２００２、表示部２００３、スピーカー部２００４、ビデオ入力端子２００５等を含む。本発明の発光装置を表示部２００３に用いることで、表示装置が完成する。なお表示装置は、パソコン用、ＴＶ放送受信用、広告表示用などの全ての情報表示用表示装置が含まれる。
【０１５４】
　図１０（Ｂ）はデジタルスチルカメラであり、本体２１０１、表示部２１０２、受像部２１０３、操作キー２１０４、外部接続ポート２１０５、シャッター２１０６等を含む。本発明の発光装置を表示部２１０２に用いることで、デジタルスチルカメラが完成する。
【０１５５】
　図１０（Ｃ）はノート型パーソナルコンピュータであり、本体２２０１、筐体２２０２、表示部２２０３、キーボード２２０４、外部接続ポート２２０５、ポインティングマウス２２０６等を含む。本発明の発光装置を表示部２２０３に用いることで、ノート型パーソナルコンピュータが完成する。
【０１５６】
　図１０（Ｄ）はモバイルコンピュータであり、本体２３０１、表示部２３０２、スイッチ２３０３、操作キー２３０４、赤外線ポート２３０５等を含む。本発明の発光装置を表示部２３０２に用いることで、モバイルコンピュータが完成する。
【０１５７】
　図１０（Ｅ）は記録媒体を備えた携帯型の画像再生装置（具体的にはＤＶＤ再生装置）であり、本体２４０１、筐体２４０２、表示部Ａ２４０３、表示部Ｂ２４０４、記録媒体（ＤＶＤ等）読み込み部２４０５、操作キー２４０６、スピーカー部２４０７等を含む。表示部Ａ２４０３は主として画像情報を表示し、表示部Ｂ２４０４は主として文字情報を表示する。なお、記録媒体を備えた画像再生装置には家庭用ゲーム機器なども含まれる。本発明の発光装置を表示部Ａ２４０３、Ｂ２４０４に用いることで、画像再生装置が完成する。
【０１５８】
　図１０（Ｆ）はゴーグル型ディスプレイ（ヘッドマウントディスプレイ）であり、本体２５０１、表示部２５０２、アーム部２５０３を含む。本発明の発光装置を表示部２５０２に用いることで、ゴーグル型ディスプレイが完成する。
【０１５９】
　図１０（Ｇ）はビデオカメラであり、本体２６０１、表示部２６０２、筐体２６０３、外部接続ポート２６０４、リモコン受信部２６０５、受像部２６０６、バッテリー２６０７、音声入力部２６０８、操作キー２６０９、接眼部２６１０等を含む。本発明の発光装置を表示部２６０２に用いることで、ビデオカメラが完成する。
【０１６０】
　ここで図１０（Ｈ）は携帯電話であり、本体２７０１、筐体２７０２、表示部２７０３、音声入力部２７０４、音声出力部２７０５、操作キー２７０６、外部接続ポート２７０７、アンテナ２７０８等を含む。なお、表示部２７０３は黒色の背景に白色の文字を表示することで携帯電話の消費電流を抑えることができる。本発明の発光装置を表示部２７０３に用いることで、携帯電話が完成する。
【０１６１】
　以上の様に、本発明の適用範囲は極めて広く、あらゆる分野の電子機器に用いることが可能である。また、本実施例の電子機器は実施例１〜４に示したいずれの構成の発光装置を用いても良い。
【実施例６】
【０１６２】
　実施例５において示した電子機器には、発光素子が封止された状態にあるパネルに、コントローラ、電源回路等を含むＩＣが実装された状態にあるモジュールが搭載されている。モジュールとパネルは、共に発光装置の一形態に相当する。本実施例では、モジュールの具体的な構成について説明する。
【０１６３】
　図１１に、コントローラ８０１及び電源回路８０２がパネル８００に実装されたモジュールの外観図を示す。パネル８００には、発光素子が各画素に設けられた画素部８０３と、前記画素部８０３が有する画素を選択する走査線駆動回路８０４と、選択された画素にビデオ信号を供給する信号線駆動回路８０５とが設けられている。
【０１６４】
　またプリント基板８０６にはコントローラ８０１、電源回路８０２が設けられており、コントローラ８０１または電源回路８０２から出力された各種信号及び電源電圧は、ＦＰＣ８０７を介してパネル８００の画素部８０３、走査線駆動回路８０４、信号線駆動回路８０５に供給される。
【０１６５】
　プリント基板８０６への電源電圧及び各種信号は、複数の入力端子が配置されたインターフェース（I/F）部８０８を介して供給される。
【０１６６】
　なお、本実施例ではパネル８００にプリント基板８０６がＦＰＣを用いて実装されているが、必ずしもこの構成に限定されない。ＣＯＧ(Chip on Glass)方式を用い、コントローラ８０１、電源回路８０２をパネル８００に直接実装させるようにしても良い。
【０１６７】
　また、プリント基板８０６において、引きまわしの配線間に形成される容量や配線自体が有する抵抗等によって、電源電圧や信号にノイズがのったり、信号の立ち上がりが鈍ったりすることがある。そこで、プリント基板８０６にコンデンサ、バッファ等の各種素子を設けて、電源電圧や信号にノイズがのったり、信号の立ち上がりが鈍ったりするのを防ぐようにしても良い。
【０１６８】
　本実施例は実施例１〜４と組み合わせて実施することが可能である。
【実施例７】
【０１６９】
　次に図１２に、Ａｌｑ3にドープするキナクリドン誘導体（ＤＭＱｄ）の濃度（ｗｔ％）と、発光効率（ｃｄ／Ａ）との関係を示す。ただし、素子１〜素子９に示す発光素子は、図２に示すような構成を有している。具体的には、透明導電膜であるＩＴＯで形成された陽極１００上に、正孔注入層１０１として膜厚２０ｎｍのＣｕＰｃ、正孔輸送層１０２として膜厚６０ｎｍのα−ＮＰＤ、発光層１０３としてＤＭＱｄが添加された膜厚３７．５ｎｍのＡｌｑ3、電子輸送層１０４として膜厚３７．５ｎｍのＡｌｑ3、電子注入層１０５として膜厚１ｎｍのＣａＦ2、Ａｌからなる陰極１０６が順に積層されている。発光層１０３に添加されるキナクリドン誘導体は、化１のＲがＣＨ3である構成を有している。
【０１７０】
　ただし、ＤＭＱｄの濃度は、素子１では０．４ｗｔ％、素子２では０．３ｗｔ％、素子３では０．２ｗｔ％、素子４では０．１ｗｔ％、素子５では０．４ｗｔ％、素子６では０．２ｗｔ％、素子７では０．１ｗｔ％、素子８では０．０５ｗｔ％、素子９では０．５ｗｔ％となっている。また発光層１０３の成膜速度は、素子１〜素子４では０．２ｎｍ／ｓｅｃ、素子５〜素子８では０．６ｎｍ／ｓｅｃ、素子９では０．１ｎｍ／ｓｅｃとなっている。
【０１７１】
　具体的には、Ａｌｑ3とＤＭＱｄの成膜速度が、素子１では０．２ｎｍ／ｓｅｃ、８×１０-4ｎｍ／ｓｅｃ、素子２では０．２ｎｍ／ｓｅｃ、６×１０-4ｎｍ／ｓｅｃ、素子３では０．２ｎｍ／ｓｅｃ、４×１０-4ｎｍ／ｓｅｃ、素子４では０．２ｎｍ／ｓｅｃ、２×１０-4ｎｍ／ｓｅｃ、素子５では０．６ｎｍ／ｓｅｃ、２．４×１０-3ｎｍ／ｓｅｃ、素子６では０．６ｎｍ／ｓｅｃ、１．２×１０-3ｎｍ／ｓｅｃ、素子７では０．６ｎｍ／ｓｅｃ、６×１０-4ｎｍ／ｓｅｃ、素子８では０．６ｎｍ／ｓｅｃ、３×１０-4ｎｍ／ｓｅｃ、素子９では０．１ｎｍ／ｓｅｃ、５×１０-4ｎｍ／ｓｅｃとなっている。
【０１７２】
　図１２から分かるように、ＤＭＱｄの濃度が０．１ｗｔ％以上０．４ｗｔ％以下の場合に発光効率が１０ｃｄ／Ａより高くなっているが、ＤＭＱｄの濃度が０．１ｗｔ％以未満であったり、０．４ｗｔ％より高かったりすると、発光効率が１０ｃｄ／Ａより低くなっている。よってＤＭＱｄの濃度が高すぎても、低すぎても、発光効率が落ちてしまうことが分かる。したがって図１２から、発光効率を高めるには、ドーパントの濃度が０．１ｗｔ％以上０．４ｗｔ％以下とするのが望ましいことが分かる。
【図面の簡単な説明】
【０１７３】
【図１】キナクリドン誘導体を添加したＡｌｑ3の発光スペクトル。
【図２】発光素子の断面構造を示す図。
【図３】発光装置の画素の断面構造を示す図
【図４】時間経過に対する輝度の変化を示すグラフ。
【図５】輝度に対する消費電力のグラフと、消費電力に対するパネルの温度のグラフ。
【図６】発光素子と駆動用トランジスタの消費電力の割合を示すグラフ。
【図７】発光素子の断面構造を示す図。
【図８】発光装置の画素部の回路図。
【図９】発光装置の画素部の回路図。
【図１０】本発明の発光装置を用いた電子機器の図。
【図１１】本発明の発光装置の外観図。
【図１２】ＤＭＱｄの濃度と発光効率の関係を示すグラフ。
【図１】
2004134397.tif 000036
【図２】
2004134397.tif 000037
【図３】
2004134397.tif 000038
【図４】
2004134397.tif 000039
【図５】
2004134397.tif 000040
【図６】
2004134397.tif 000041
【図７】
2004134397.tif 000042
【図８】
2004134397.tif 000043
【図９】
2004134397.tif 000044
【図１０】
2004134397.tif 000045
【図１１】
2004134397.tif 000046
【図１２】
2004134397.tif 000047